【手続補正書】
【提出日】平成22年5月21日(2010.5.21)
【手続補正１】
【補正対象書類名】明細書
【補正対象項目名】００９２
【補正方法】変更
【補正の内容】
【００９２】
ほんの少量の非イオン界面活性剤がマッシュ形成プロセスに使用されることが指摘される。かかる量は、組み入れ用のフィラー粒子を湿らせるのに十分である。
マッシュを、多孔質青銅焼結層に接合されたスチール裏シートからなる、おおよそ８〜１２インチ（８〜３０ｃｍ）幅の金属ストリップ上へ圧延する。ＰＴＦＥマッシュは多孔質金属マトリックスに浸透して１〜２ｍｍの全厚さを一般に有するＰＴＦＥベースのポリマーベアリング材料を形成し、ＰＴＦＥ含浸付き多孔質青銅層は、３５０℃〜４２０℃の範囲の温度で焼結した後におよそ２００マイクロメートル厚さである。
【手続補正２】
【補正対象書類名】明細書
【補正対象項目名】００９３
【補正方法】変更
【補正の内容】
【００９３】
以上、本発明を要約すると下記のとおりである。
１．フルオロポリマー粒子と、安定化のために十分な量のアニオン性高分子電解質分散剤とを含む水性フルオロポリマー分散液であって、該分散液の質量を基準として約３００ｐｐｍ未満のフルオロ界面活性剤を含有する該分散液を提供する工程、
マッシュを製造するために該分散液を凝固させる工程、
該マッシュを製造する前または後にベアリングフィラーを該分散液に添加する工程、
ベアリングフィラーを含有する該マッシュをベアリング基材上へ塗布して被覆基材を作る工程、
該被覆基材を焼結させる工程、および
該被覆基材をベアリングに成形する工程
を含むフィラー入りフルオロポリマーベアリングの製造方法。
２．水性フルオロポリマー分散液が非イオン界面活性剤を実質的に含まない上記１に記載の方法。
３．マッシュを製造するための分散液の凝固工程が、金属塩または酸を該分散液に添加することを含む上記１に記載の方法。
４．分散液が分散液の質量を基準として約１００ｐｐｍ未満のフルオロ界面活性剤を含有する上記１に記載の方法。
５．分散液が分散液の質量を基準として約５０ｐｐｍ未満のフルオロ界面活性剤を含有する上記１に記載の方法。
６．水性フルオロポリマー分散液が約１０〜約４００ｎｍの平均粒径を有するフルオロポリマー粒子を含み、そして該分散液が約２５〜約７０質量％の固形分含有率を有する上記１に記載の方法。
７．分散液がフルオロポリマー固形分の質量を基準として約０．０３質量％〜約１０質量％のアニオン性高分子電解質分散剤を含む上記１に記載の方法。
８．アニオン性高分子電解質分散剤が、アニオン性基がポリマー鎖に沿って分布した、線状または分岐の構造を有するアニオン性ポリマーである上記１に記載の方法。
９．アニオン性高分子電解質分散剤が約１５０より大きい当量を有する上記１に記載の方法。
１０．アニオン性高分子電解質分散剤の当量が約５０，０００未満である上記１に記載の方法。
１１．アニオン性高分子電解質分散剤の数平均分子量が約５００に等しいかまたはそれより大きい上記１に記載の方法。
１２．アニオン性高分子電解質分散剤が分子当たり少なくとも２つのアニオン性官能基を含有する上記１に記載の方法。
１３．アニオン性高分子電解質分散剤がカルボキシレート、サルフェート、スルホネート、ホスフェート、およびホスホネートから選択されたアニオン性官能基を含有する上記１に記載の方法。
１４．アニオン性高分子電解質分散剤がフッ素原子を含有しない上記１に記載の方法。
１５．アニオン性高分子電解質がアクリルモノマーまたはビニルモノマーから選択されたモノマーのアニオン性ホモポリマーもしくはコポリマーから選択される上記１に記載の方法。
１６．アクリルモノマーが（メタ）アクリルアミド、相当する塩の形態での（メタ）アクリル酸、（メタ）アクリロニトリル、（メタ）アクリル酸の線状もしくは分岐のＣ１〜Ｃ４ヒドロキシエステル、アルキルが線状もしくは分岐であることができる、Ｃ１〜Ｃ１２アルキル（メタ）アクリレート、次の一般式：
【化４】
2009539049.tif 000001
（式中、Ｒ１はＨまたはＣＨ３であり、Ｒ２およびＲ３は、同一または異なっていて、Ｈまたは場合により分岐のＣ１〜Ｃ８アルキルであり、Ｍはアルカリもしくはアルカリ土類金属またはアンモニウムであり、そしてＡはＮＨ、ＯまたはＮＣＨ３である）
の化合物から選択される上記１５に記載の方法。
１７．アニオン性高分子電解質分散剤がアクリル共重合体である上記１に記載の方法。
１８．アクリル共重合体分散剤が約２，０００〜約１００，０００の分子量を有する上記１７に記載の方法。
１９．アクリル共重合体分散剤が約５，０００〜約２０，０００の分子量を有する上記１７に記載の方法。
２０．アクリル共重合体分散剤が疎水性である上記１７に記載の方法。
２１．アクリル共重合体分散剤がメタクリル酸／ブチルメタクリレート共重合体を含む上記１７に記載の方法。
２２．メタクリル酸／ブチルメタクリレート共重合体が約３０〜約５０モル％のメタクリ
ル酸単位と約５０〜約７０モル％のブチルメタクリレート単位とを含む上記２１に記載の方法。
２３．ビニルモノマーがビニル芳香族モノマー、Ｃ１〜Ｃ１２アルキルビニルエーテル、およびＣ１〜Ｃ１８脂肪族モノカルボン酸のビニルエステルから選択される上記１５に記載の方法。
２４．ビニル芳香族モノマーがスチレン並びに芳香環の１つもしくはそれ以上の水素原子をヒドロキシルもしくはメチルでおよび／またはビニルの１つもしくはそれ以上の水素原子をメチルで置換することによって得られるその誘導体から選択される上記２３に記載の方法。
２５．アニオン性高分子電解質分散剤がポリアミド酸を含む上記１に記載の方法。
２６．アニオン性高分子電解質分散剤が芳香族ポリアミド酸またはポリアミドアミド酸から選択されたポリアミド酸を含む上記２５に記載の方法。
２７．ポリアミド酸が次の単位：
【化５】
2009539049.tif 000002
（式中、ＲＩＩは二価アリーレン基である）
を含有する上記２６に記載の方法。
２８．アニオン性高分子電解質分散剤が、アルキルが１〜５個の炭素原子を含むカルボキシアルキルセルロースを含む上記１に記載の方法。
【手続補正３】
【補正対象書類名】特許請求の範囲
【補正対象項目名】全文
【補正方法】変更
【補正の内容】
【特許請求の範囲】
【請求項１】
フルオロポリマー粒子と、安定化のために十分な量のアニオン性高分子電解質分散剤とを含む水性フルオロポリマー分散液であって、該分散液の質量を基準として約３００ｐｐｍ未満のフルオロ界面活性剤を含有する該分散液を提供する工程、
マッシュを製造するために該分散液を凝固させる工程、
該マッシュを製造する前または後にベアリングフィラーを該分散液に添加する工程、
ベアリングフィラーを含有する該マッシュをベアリング基材上へ塗布して被覆基材を作る工程、
該被覆基材を焼結させる工程、および
該被覆基材をベアリングに成形する工程
を含むフィラー入りフルオロポリマーベアリングの製造方法。
【請求項２】
水性フルオロポリマー分散液が非イオン界面活性剤を実質的に含まない請求項１に記載の方法。
【請求項３】
マッシュを製造するための分散液の凝固工程が、金属塩または酸を該分散液に添加することを含む請求項１に記載の方法。
【請求項４】
アニオン性高分子電解質分散剤が、アニオン性基がポリマー鎖に沿って分布した、線状または分岐の構造を有するアニオン性ポリマーである請求項１に記載の方法。
【請求項５】
アニオン性高分子電解質分散剤がカルボキシレート、サルフェート、スルホネート、ホスフェート、およびホスホネートから選択されたアニオン性官能基を含有する請求項１に記載の方法。
【請求項６】
アニオン性高分子電解質がアクリルモノマーまたはビニルモノマーから選択されたモノマーのアニオン性ホモポリマーもしくはコポリマーから選択される請求項１に記載の方法。
【請求項７】
アクリルモノマーが（メタ）アクリルアミド、相当する塩の形態での（メタ）アクリル酸、（メタ）アクリロニトリル、（メタ）アクリル酸の線状もしくは分岐のＣ１〜Ｃ４ヒドロキシエステル、アルキルが線状もしくは分岐であることができる、Ｃ１〜Ｃ１２アルキル（メタ）アクリレート、次の一般式：
【化１】
2009539049.tif 000003
（式中、Ｒ１はＨまたはＣＨ３であり、Ｒ２およびＲ３は、同一または異なっていて、Ｈまたは場合により分岐のＣ１〜Ｃ８アルキルであり、Ｍはアルカリもしくはアルカリ土類金属またはアンモニウムであり、そしてＡはＮＨ、ＯまたはＮＣＨ３である）
の化合物から選択される請求項６に記載の方法。
【請求項８】
アニオン性高分子電解質分散剤がアクリル共重合体である請求項１に記載の方法。
【請求項９】
アクリル共重合体分散剤がメタクリル酸／ブチルメタクリレート共重合体を含む請求項８に記載の方法。